(57)【要約】【課題】  高密度表面実装を目的とした電子部品に使用され、良好な磁気特性を有し、加工時における欠けや割れが生じ難いフェライト組成物、および該フェライト組成物で構成されるフェライトコアを提供すること。【解決手段】  所定の組成範囲のＮｉ−Ｃｕ−Ｚｎ系のフェライト組成物において、副成分として、Ｗの酸化物、Ｍｏの酸化物、Ｂｉの酸化物、Ｐｂの酸化物、Ｍｇの酸化物、Ｓｉの酸化物、Ｖの酸化物およびＮｂの酸化物から選ばれる１種または２種以上を所定量含有添加し、好ましくはラトラ試験時のラトラ値が、０．５％以下、抗折強度が、１．０８×１０２ＭＰａ以上であるフェライト組成物および該フェライト組成物で構成されるフェライトコア。【選択図】        なし【特許請求の範囲】
【請求項１】
主成分として、Ｆｅの酸化物、Ｎｉの酸化物、Ｃｕの酸化物およびＺｎの酸化物を含有し、
副成分として、Ｗの酸化物、Ｍｏの酸化物、Ｂｉの酸化物、Ｐｂの酸化物、Ｍｇの酸化物、Ｓｉの酸化物、Ｖの酸化物およびＮｂの酸化物から選ばれる１種または２種以上を含有するフェライト組成物であって、
前記各副成分の含有時における含有量が、それぞれ、フェライト組成物全体に対して、ＷＯ３、ＭｏＯ３、Ｂｉ２Ｏ３、ＰｂＯ、ＭｇＯ、ＳｉＯ２、Ｖ２Ｏ５およびＮｂ２Ｏ５換算で、
ＷＯ３：０．０１〜０．３ｗｔ％
ＭｏＯ３：０．０１〜１．０ｗｔ％
Ｂｉ２Ｏ３：０．０１３〜３．０ｗｔ％
ＰｂＯ：０．０５〜３．０ｗｔ％
ＭｇＯ：０．０１〜１．０ｗｔ％
ＳｉＯ２：０．１５〜０．５ｗｔ％
Ｖ２Ｏ５：０．０４〜０．５ｗｔ％
Ｎｂ２Ｏ５：０．０１〜１．０ｗｔ％であるフェライト組成物。
【請求項２】
主成分として、Ｆｅの酸化物、Ｎｉの酸化物、Ｃｕの酸化物およびＺｎの酸化物を含有し、
副成分として、Ｗの酸化物およびＢｉの酸化物を含有するフェライト組成物であって、
前記Ｗの酸化物およびＢｉの酸化物の含有量が、フェライト組成物全体に対して、ＷＯ３換算で０．０１〜０．３ｗｔ％、Ｂｉ２Ｏ３換算で０．０１３〜３．０ｗｔ％であるフェライト組成物。
【請求項３】
主成分として、Ｆｅの酸化物、Ｎｉの酸化物、Ｃｕの酸化物およびＺｎの酸化物を含有し、
副成分として、Ｍｏの酸化物およびＳｉの酸化物を含有するフェライト組成物であって、
前記Ｍｏの酸化物およびＳｉの酸化物の含有量が、フェライト組成物全体に対して、ＭｏＯ３換算で０．０１〜１．０ｗｔ％、ＳｉＯ２換算で０．１５〜０．５ｗｔ％であるフェライト組成物。
【請求項４】
主成分として、Ｆｅの酸化物、Ｎｉの酸化物、Ｃｕの酸化物およびＺｎの酸化物を含有し、
副成分として、Ｖの酸化物およびＮｂの酸化物を含有するフェライト組成物であって、
前記Ｖの酸化物およびＮｂの酸化物の含有量が、フェライト組成物全体に対して、Ｖ２Ｏ５換算で０．０４〜０．５ｗｔ％、Ｎｂ２Ｏ５換算で０．０１〜１．０ｗｔ％であるフェライト組成物。
【請求項５】
前記フェライト組成物のラトラ試験時のラトラ値が、０．５％以下である請求項１〜４のいずれかに記載のフェライト組成物。
【請求項６】
前記フェライト組成物の抗折強度が、１．０８×１０２ＭＰａ以上である請求項１〜５のいずれかに記載のフェライト組成物。
【請求項７】
請求項１〜６のいずれかに記載のフェライト組成物で構成されるフェライトコア。
【請求項８】
前記フェライトコアが、焼結後にパターンニングされるフェライトコアであって、前記パターンニングする方法が、機械加工またはエッチング加工である請求項７に記載のフェライトコア。
【請求項９】
請求項７または８に記載のフェライトコアを有する電子部品。
【請求項１０】
第１のコアと第２のコアとを突き合わせてなり、両端部に突き合わせ部となる外殻部と、中央部にギャップを構成する中央脚部とを有するコア構造体と、
中央部に透孔を有する絶縁板にスパイラル状コイル導体が形成されたコイル基板とを有し、
前記第１のコアと第２のコアとの間に、前記コア構造体の中央脚部が前記コイル基板の透孔に入る状態で、前記コイル基板を配置した表面実装型コイル素子であって、
前記第１のコアおよび前記第２のコアが、請求項１〜６のいずれかに記載のフェライト組成物で構成されている表面実装型コイル素子。
【請求項１１】
第１の磁性基板上に、絶縁層とコイルパターンとを交互に成膜することによりコイル導体部を形成し、
前記絶縁層の前記コイルパターンに囲まれる中央部の絶縁体と、前記コイルパターンの外周部の絶縁体とを除去することにより溝部を形成し、
前記コイル導体部の上部および前記溝部に、磁性体粉末を含有した樹脂層を設け、
前記樹脂層の上に接着層を介して第２の磁性基板を形成することにより製造されるコモンモードチョークコイルであって、
前記第１磁性基板および前記第２磁性基板が、請求項１〜６のいずれかに記載のフェライト組成物で構成されているコモンモードチョークコイル。
【請求項１２】
第１の磁性基板上に、絶縁層とコイルパターンとを交互に成膜することによりコイル導体部を形成し、
前記絶縁層の前記コイルパターンに囲まれる中央部の絶縁体と、前記コイルパターンの外周部の絶縁体とを除去することにより溝部を形成し、
前記コイル導体部の上部および前記溝部に、接着層を設け、
前記接着層の上に、前記溝部の形状に対応した凸部を有する第２の磁性基板を、前記凸部が前記溝部内に配置される状態で、形成することにより製造されるコモンモードチョークコイルであって、
前記第１磁性基板および前記第２磁性基板が、請求項１〜６のいずれかに記載のフェライト組成物で構成されているコモンモードチョークコイル。
【請求項１３】
請求項１１または１２に記載のコモンモードチョークコイルを少なくとも２個以上含有するコモンモードチョークコイルアレイ。
【発明の詳細な説明】
【技術分野】
【０００１】
本発明は、フェライト組成物、フェライト組成物から構成されるフェライトコア、および該フェライトコアを有する電子部品に係り、さらに詳しくは、たとえば、ダイヤモンドホイール砥石等の砥石を用いた研削加工や、ダイサー等によるダイシング加工のような高精度加工を行っても、欠けや割れが生じ難いフェライトコア、および該フェライトコアを有する電子部品に関する。
【背景技術】
【０００２】
近年、各種電子機器の小型・軽量化が急速に進み、それに対応すべく、各種電子機器の電気回路に用いられる電子部品の小型化・高性能化への要求が急速に高まっている。
【０００３】
電子部品の中で、たとえば、コモンモードチョークコイル等の各種コイル素子についても、プリント基板への高密度表面実装を実現するために、小型化されたチップ型に進展してきている。
【０００４】
従来より、この種のコイル素子に含有されるフェライトコアは、金型により成形し、焼成することにより製造されている。しかし、小型化・高性能化への対応のためプリント基板への高密度表面実装を目的としたコイル素子は、コイル素子自体の寸法が非常に小さく、高精度な加工（たとえば、±１μｍ程度の精度）を行うことが必要とされる。そのため、このような高密度表面実装を目的としたコイル素子に使用されるフェライトコアを、従来より行われている金型成形により製造することは、非常に困難である。
【０００５】
そこで、このような高密度表面実装を目的としたコイル素子に使用されるフェライトコアは、通常、金型等により成形し、その後、成形体を高精度スライサー等を使用し研削加工を行い、所望の形状に加工されている。また、高密度表面実装を目的としたコイル素子は、製造工程の簡略化等の理由により、複数個の素子を同時に基板上で製造するのが一般的である。このように、複数個の素子を同時に製造する場合においては、ダイサー等によりダイシング加工を行い、チップ化を行う工程が必要となる。
【０００６】
しかし、上記研削加工およびダイシング加工の際に、フェライトコアが欠けてしまうという問題や、フェライトコアが割れてしまうという問題が生じている。この問題の解決方法としては、研削加工およびダイシング加工における加工条件を改良する方法や、フェライトコアを構成するフェライト組成物を改良し、フェライトコア自体の物理強度を向上する方法等が考えられる。
【０００７】
これまでに、フェライトコアを構成するフェライト組成物を改良することにより、フェライトコアの各種物理強度を向上させる提案がなされており、たとえば特許文献１には、強度、靱性等の機械的特性が高いフェライトが開示されている。この文献には、所定組成のＮｉ−Ｚｎ系フェライトにおいて、主成分１００重量部に対して、０．１〜１０．０重量部のＺｒＯ２を含有し、平均結晶粒子径を１〜１８μｍとすることにより強度、靱性等の機械的特性が高いフェライトが得られる旨が記載されている。
【０００８】
しかし、この文献記載の発明においては、フェライト自体の３点曲げ強度や、衝撃強度は向上しており、電磁波吸収部材としては、充分な物理強度を達成しているが、上記のような高精度な加工を行う際のフェライトの欠けや、割れを解決するには至っていない。また、研削加工およびダイシング加工における加工条件を改良する方法については、製造工程上の理由、たとえば製造コスト等の理由により、加工精度の向上にも限界があった。
【０００９】
【特許文献１】特開平８−１５７２５３号公報
【発明の開示】
【発明が解決しようとする課題】
【００１０】
本発明の目的は、高密度表面実装を目的とした電子部品に使用され、良好な磁気特性を有し、ラトラ値が低く、抗折強度が大きく、加工時における欠けや割れが生じ難いフェライト組成物、および該フェライト組成物で構成されるフェライトコアを提供することである。また、本発明は、このようなフェライト組成物およびフェライトコアを用いて製造され、小型、かつ高性能な表面実装型コイル素子やコモンモードチョークコイル等の電子部品およびその製造方法を提供することも目的とする。
【課題を解決するための手段】
【００１１】
本発明者等は、所定の組成範囲のＮｉ−Ｃｕ−Ｚｎ系のフェライト組成物において、副成分として、Ｗの酸化物、Ｍｏの酸化物、Ｂｉの酸化物、Ｐｂの酸化物、Ｍｇの酸化物、Ｓｉの酸化物、Ｖの酸化物およびＮｂの酸化物から選ばれる１種または２種以上を所定量含有添加することにより、本発明の目的を達成できることを見出し、本発明を完成させるに至った。
【００１２】
すなわち、本発明に係るフェライト組成物は、
主成分として、Ｆｅの酸化物、Ｎｉの酸化物、Ｃｕの酸化物およびＺｎの酸化物を含有し、
副成分として、Ｗの酸化物、Ｍｏの酸化物、Ｂｉの酸化物、Ｐｂの酸化物、Ｍｇの酸化物、Ｓｉの酸化物、Ｖの酸化物およびＮｂの酸化物から選ばれる１種または２種以上を含有するフェライト組成物であって、
前記各副成分の含有時における含有量が、それぞれ、フェライト組成物全体に対して、ＷＯ３、ＭｏＯ３、Ｂｉ２Ｏ３、ＰｂＯ、ＭｇＯ、ＳｉＯ２、Ｖ２Ｏ５およびＮｂ２Ｏ５換算で、
ＷＯ３：０．０１〜０．３ｗｔ％
ＭｏＯ３：０．０１〜１．０ｗｔ％
Ｂｉ２Ｏ３：０．０１３〜３．０ｗｔ％
ＰｂＯ：０．０５〜３．０ｗｔ％
ＭｇＯ：０．０１〜１．０ｗｔ％
ＳｉＯ２：０．１５〜０．５ｗｔ％
Ｖ２Ｏ５：０．０４〜０．５ｗｔ％
Ｎｂ２Ｏ５：０．０１〜１．０ｗｔ％である。
【００１３】
なお、本発明において、フェライト組成物とは、上記各主成分を含有し、さらに、上記各副成分のうち１種または２種以上を含有するフェライトの焼成後のフェライト焼結体を意味する。
【００１４】
本発明に係るフェライト組成物は、上記副成分として、少なくとも、Ｗの酸化物およびＢｉの酸化物を含有し、
前記Ｗの酸化物およびＢｉの酸化物の含有量が、フェライト組成物全体に対して、ＷＯ３換算で０．０１〜０．３ｗｔ％、Ｂｉ２Ｏ３換算で０．０１３〜３．０ｗｔ％であることが好ましい。
【００１５】
あるいは、本発明に係るフェライト組成物は、上記副成分として、少なくとも、Ｍｏの酸化物およびＳｉの酸化物を含有し、
前記Ｍｏの酸化物およびＳｉの酸化物の含有量が、フェライト組成物全体に対して、ＭｏＯ３換算で０．０１〜１．０ｗｔ％、ＳｉＯ２換算で０．１５〜０．５ｗｔ％であることが好ましい。
【００１６】
あるいは、本発明に係るフェライト組成物は、上記副成分として、少なくとも、Ｖの酸化物およびＮｂの酸化物を含有し、
前記Ｖの酸化物およびＮｂの酸化物の含有量が、フェライト組成物全体に対して、Ｖ２Ｏ５換算で０．０４〜０．５ｗｔ％、Ｎｂ２Ｏ５換算で０．０１〜１．０ｗｔ％であることが好ましい。
【００１７】
本発明に係るフェライト組成物においては、好ましくは、前記フェライト組成物のラトラ試験時のラトラ値が、０．５％以下である。
【００１８】
本発明に係るフェライト組成物においては、好ましくは、前記フェライト組成物の抗折強度が、１．０８×１０２ＭＰａ以上である。
【００１９】
本発明に係るフェライト組成物においては、好ましくは、前記フェライト組成物の焼結密度が、５．０ｇ／ｃｍ３以上である。
【００２０】
本発明に係るフェライト組成物においては、好ましくは、前記フェライト組成物の体積抵抗率が、１０５Ω・ｍ以上である。
【００２１】
本発明に係るフェライト組成物においては、好ましくは、前記フェライト組成物の飽和磁束密度が、３００ｍＴ以上である。
【００２２】
本発明に係るフェライト組成物においては、好ましくは、前記フェライト組成物のキュリー温度が、１８０℃以上である。
【００２３】
本発明に係るフェライトコアは、上記いずれかのフェライト組成物で構成される。
【００２４】
本発明に係るフェライトコアにおいては、好ましくは、前記フェライトコアが、焼結後にパターンニングされるフェライトコアであって、前記パターンニングする方法が、機械加工またはエッチング加工である。
【００２５】
本発明に係る電子部品は、上記いずれかのフェライトコアを有する。
電子部品としては、インダクタ部品、トランス部品、コイル部品、磁気ヘッド部品などが挙げられ、特に、コイル部品であることが好ましい。
【００２６】
本発明に係る表面実装型コイル素子は、
第１のコアと第２のコアとを突き合わせてなり、両端部に突き合わせ部となる外殻部と、中央部にギャップを構成する中央脚部とを有するコア構造体と、
中央部に透孔を有する絶縁板にスパイラル状コイル導体が形成されたコイル基板とを有し、
前記第１のコアと第２のコアとの間に、前記コア構造体の中央脚部が前記コイル基板の透孔に入る状態で、前記コイル基板を配置した表面実装型コイル素子であって、
前記第１のコアおよび前記第２のコアが、上記いずれかのフェライト組成物で構成されている。
【００２７】
本発明に係るコモンモードチョークコイルは、
第１の磁性基板上に、絶縁層とコイルパターンとを交互に成膜することによりコイル導体部を形成し、
前記絶縁層の前記コイルパターンに囲まれる中央部の絶縁体と、前記コイルパターンの外周部の絶縁体とを除去することにより溝部を形成し、
前記コイル導体部の上部および前記溝部に、磁性体粉末を含有した樹脂層を設け、
前記樹脂層の上に接着層を介して第２の磁性基板を形成することにより製造されるコモンモードチョークコイルであって、
前記第１磁性基板および前記第２磁性基板が、上記いずれかのフェライト組成物で構成されている。
【００２８】
本発明に係るコモンモードチョークコイルは、あるいは、
第１の磁性基板上に、絶縁層とコイルパターンとを交互に成膜することによりコイル導体部を形成し、
前記絶縁層の前記コイルパターンに囲まれる中央部の絶縁体と、前記コイルパターンの外周部の絶縁体とを除去することにより溝部を形成し、
前記コイル導体部の上部および前記溝部に、接着層を設け、
前記接着層の上に、前記溝部の形状に対応した凸部を有する第２の磁性基板を、前記凸部が前記溝部内に配置される状態で、形成することにより製造されるコモンモードチョークコイルであって、
前記第１磁性基板および前記第２磁性基板が、上記いずれかのフェライト組成物で構成されている。
【００２９】
本発明に係るコモンモードチョークコイルアレイは、上記いずれかのコモンモードチョークコイルを少なくとも２個以上含有する。
【００３０】
本発明に係る表面実装型コイル素子の製造方法は、
第１のコアと第２のコアとを突き合わせてなり、両端部に突き合わせ部となる外殻部と、中央部にギャップを構成する中央脚部とを有するコア構造体と、
中央部に透孔を有する絶縁板にスパイラル状コイル導体が形成されたコイル基板とを有し、
前記第１のコアと第２のコアとの間に、前記コア構造体の中央脚部が前記コイル基板の透孔に入る状態で、前記コイル基板を配置する表面実装型コイル素子の製造方法であって、
焼結後に、パターンニングする工程を有し、かつ、
前記第１のコアおよび前記第２のコアとして、上記いずれかのフェライト組成物で構成されているフェライトコアを使用する。
【００３１】
本発明に係るコモンモードチョークコイルの製造方法は、
第１の磁性基板上に、絶縁層とコイルパターンとを交互に成膜することによりコイル導体部を形成し、
前記絶縁層の前記コイルパターンに囲まれる中央部の絶縁体と、前記コイルパターンの外周部の絶縁体とを除去することにより溝部を形成し、
前記コイル導体部の上部および前記溝部に、磁性体粉末を含有した樹脂層を設け、
前記樹脂層の上に接着層を介して第２の磁性基板を形成するコモンモードチョークコイルの製造方法であって、
焼結後に、パターンニングする工程を有し、かつ、
前記第１磁性基板および前記第２磁性基板として、上記いずれかのフェライト組成物で構成されている磁性基板を使用する。
【００３２】
本発明に係るコモンモードチョークコイルの製造方法は、あるいは、
第１の磁性基板上に、絶縁層とコイルパターンとを交互に成膜することによりコイル導体部を形成し、
前記絶縁層の前記コイルパターンに囲まれる中央部の絶縁体と、前記コイルパターンの外周部の絶縁体とを除去することにより溝部を形成し、
前記コイル導体部の上部および前記溝部に、接着層を設け、
前記接着層の上に、前記溝部の形状に対応した凸部を有する第２の磁性基板を、前記凸部が前記溝部内に配置される状態で、形成するコモンモードチョークコイルの製造方法であって、
焼結後に、パターンニングする工程を有し、かつ、
前記第１磁性基板および前記第２磁性基板として、上記いずれかのフェライト組成物で構成されている磁性基板を使用する。
【発明の効果】
【００３３】
本発明によれば、表面実装型コイル素子やコモンモードチョークコイル等の電子部品において、機械加工やエッチング加工等によるパターンニング時におけるフェライトコアの欠けや割れが生じ難く、高精度な加工が可能となるため、小型、かつ高性能な表面実装型コイル素子やコモンモードチョークコイル等の電子部品を提供することができる。
【発明を実施するための最良の形態】
【００３４】
以下、本発明を、図面に示す実施形態に基づき説明する。
図１は本発明の第１実施形態に係る表面実装型コイル素子の外部電極形成前の素子構造を示す斜視図、
図２は図１に示すＩＩ−ＩＩ線に沿う断面斜視図、
図３は本発明の第１実施形態に係る表面実装型コイル素子の外部電極形成後の素子構造を示す斜視図、
図４は本発明の第１実施形態に係る表面実装型コイル素子を構成するコア構造の分解斜視図、
図５は本発明の第１実施形態に係る表面実装型コイル素子を構成するコイル基板の平面図、
図６（Ａ）〜（Ｄ）は本発明の第１実施形態に係る表面実装型コイル素子を構成するコイル基板の製造工程を示す説明図、
図７は本発明の第２実施形態に係るチップ型コモンモードチョークコイルの分解斜視図、
図８（Ａ）〜（Ｃ）は本発明の第２実施形態に係るチップ型コモンモードチョークコイルの製造工程を示す説明図、
図９は本発明の他の実施形態に係るチップ型コモンモードチョークコイルアレイの分解斜視図、
図１０は本発明の他の実施形態に係るチップ型コモンモードチョークコイルアレイの分解斜視図である。
【００３５】
第１実施形態
図１に示すように、本実施形態の表面実装型コイル素子１は、コア構造体２の間に、コイル基板３が挟まれた構造となっている。表面実装型コイル素子１の形状に特に制限はないが、通常、直方体状とされる。また、その寸法にも特に制限はなく、用途に応じて適当な寸法とすればよい。
【００３６】
図２は、図１に示すＩＩ−ＩＩ線に沿う断面斜視図である。図２に示すように、コア構造体２は、Ｔ型コア２１およびコの字型コア２２から構成されており、コイル基板３は、絶縁板３１および絶縁板３１の両面に形成されたコイル導体３２から構成されている。
【００３７】
なお、コア構造体２を構成するＴ型コア２１およびコの字型コア２２は、コの字型コア２２の外殻部２２１を介して突き合わされた構造となっており、さらに、Ｔ型コア２１の中央脚部２１１とコの字型コア２２との間で微小ギャップが形成されている。
【００３８】
また、コイル導体３２の周囲には、コイル導体３２を保護するための保護樹脂層３６が、Ｔ型コア２１とコの字型コア２２の間には、両コアを接着するための接着層２３が、それぞれ形成されている。
【００３９】
また、本実施形態の表面実装型コイル素子１は、図１に示すコイル基板３の導出端電極部３２１と電気的に接触するように、外部電極４が形成され、図３に示す外部電極４が形成された表面実装型コイル素子１として、各種電子機器等に使用される。
【００４０】
コア構造体２
コア構造体２は、図４に示すようにＴ型コア（第１のコア）２１およびコの字型コア（第２のコア）２２よりなり、Ｔ型コア２１およびコの字型コア２２は、本発明のフェライト組成物で構成される。
【００４１】
本発明のフェライト組成物は、主成分として、Ｆｅの酸化物、Ｎｉの酸化物、Ｃｕの酸化物およびＺｎの酸化物を含有する。さらに、本発明のフェライト組成物は、副成分として、Ｗの酸化物、Ｍｏの酸化物、Ｂｉの酸化物、Ｐｂの酸化物、Ｍｇの酸化物、Ｓｉの酸化物、Ｖの酸化物およびＮｂの酸化物から選ばれる１種または２種以上を含有する。
【００４２】
Ｆｅの酸化物の含有量は、主成分全体に対して、Ｆｅ２Ｏ３換算で４５．０〜５０．０ｍｏｌ％であることが好ましく、さらに好ましくは４８．０〜５０．０ｍｏｌ％である。Ｆｅの酸化物の含有量が多すぎると比抵抗が低下する傾向にあり、少なすぎると飽和磁束密度Ｂｓが低下する傾向にある。
【００４３】
Ｎｉの酸化物の含有量は、主成分全体に対して、ＮｉＯ換算で１０．０〜３０．０ｍｏｌ％であることが好ましく、さらに好ましくは１５．０〜３０．０ｍｏｌ％である。Ｎｉの酸化物の含有量が多すぎると焼結体密度が低下する傾向にあり、少なすぎると比抵抗が低下する傾向にある。
【００４４】
Ｚｎの酸化物の含有量は、主成分全体に対して、ＺｎＯ換算で１０．０〜３５．０ｍｏｌ％であることが好ましく、さらに好ましくは２０．０〜３０．０ｍｏｌ％である。Ｚｎの酸化物の含有量が多すぎるとキュリー温度が低下する傾向にあり、少なすぎると初透磁率μｉが低下する傾向にある。
【００４５】
Ｃｕの酸化物の含有量は、主成分を構成する他の酸化物により諸特性を調整した残部とすることが好ましい。Ｃｕの酸化物の含有量が多すぎると比抵抗が低下する傾向にあり、少なすぎると焼結密度や抗折強度が低下する傾向にある。
【００４６】
なお、上記各副成分のうち、添加する酸化物の種類、および１種または２種以上の組み合わせについては、特に限定されないが、たとえば以下の（１）〜（１０）の各組み合わせとすることができる。
（１）Ｗの酸化物
（２）Ｓｉの酸化物
（３）Ｗの酸化物＋Ｂｉの酸化物
（４）Ｍｏの酸化物＋Ｓｉの酸化物
（５）Ｐｂの酸化物＋Ｍｇの酸化物＋Ｓｉの酸化物
（６）Ｍｇの酸化物＋Ｓｉの酸化物＋Ｖの酸化物
（７）Ｂｉの酸化物＋Ｓｉの酸化物
（８）Ｂｉの酸化物＋Ｍｇの酸化物＋Ｓｉの酸化物
（９）Ｖの酸化物＋Ｎｂの酸化物
（１０）Ｍｏの酸化物
上記組み合わせ中、（３）、（４）、（９）のいずれかの組み合わせが、より好ましい。  また、各副成分を添加する際における添加量については、以下の範囲とすることが望ましい。
【００４７】
Ｗの酸化物の含有量は、フェライト組成物全体に対して、ＷＯ３換算で、０．０１〜０．３ｗｔ％であり、好ましくは０．１〜０．２ｗｔ％である。Ｗの酸化物には、粒界強度を下げる効果がある。Ｗの酸化物の含有量が多すぎると抗折強度が低下する傾向にある。
【００４８】
Ｍｏの酸化物の含有量は、フェライト組成物全体に対して、ＭｏＯ３換算で、０．０１〜１．０ｗｔ％であり、好ましくは０．０３５〜０．５ｗｔ％である。Ｍｏの酸化物には、焼結体の粒径を制御する効果がある。Ｍｏの酸化物の含有量が多すぎると焼結体密度が低下する傾向にある。
【００４９】
Ｂｉの酸化物の含有量は、フェライト組成物全体に対して、Ｂｉ２Ｏ３換算で、０．０１３〜３．０ｗｔ％であり、好ましくは０．０２５〜１．２ｗｔ％である。Ｂｉの酸化物には、体積抵抗率を向上させる効果がある。Ｂｉの酸化物の含有量が多すぎると抗折強度が低下する傾向にある。
【００５０】
Ｐｂの酸化物の含有量は、フェライト組成物全体に対して、ＰｂＯ換算で、０．０５〜３．０ｗｔ％であり、好ましくは１．０〜１．５ｗｔ％である。Ｐｂの酸化物には、焼結を促進する効果がある。Ｐｂの酸化物の含有量が多すぎると抗折強度が低下する傾向にある。
【００５１】
Ｍｇの酸化物の含有量は、フェライト組成物全体に対して、ＭｇＯ換算で、０．０１〜１．０ｗｔ％であり、好ましくは０．１４〜０．２５ｗｔ％である。Ｍｇの酸化物には、結晶粒径を制御する効果がある。Ｍｇの酸化物の含有量が多すぎると飽和磁束密度が低下する傾向にある。
【００５２】
Ｓｉの酸化物の含有量は、フェライト組成物全体に対して、ＳｉＯ２換算で、０．１５〜０．５ｗｔ％であり、好ましくは０．２５〜０．３５ｗｔ％である。Ｓｉの酸化物には、結晶粒径を制御する効果がある。Ｓｉの酸化物の含有量が多すぎると焼結密度が低下する傾向にある。
【００５３】
Ｖの酸化物の含有量は、フェライト組成物全体に対して、Ｖ２Ｏ５換算で、０．０４〜０．５ｗｔ％であり、好ましくは０．０８〜０．１５ｗｔ％である。Ｖの酸化物には、焼結を促進する効果がある。Ｖの酸化物の含有量が多すぎると抗折強度が低下する傾向にある。
【００５４】
Ｎｂの酸化物の含有量は、フェライト組成物全体に対して、Ｎｂ２Ｏ５換算で、０．０１〜１．０ｗｔ％であり、好ましくは０．０２〜０．１ｗｔ％である。Ｎｂの酸化物には、結晶粒径を制御する効果がある。Ｎｂの酸化物の含有量が多すぎると焼結体密度が低下する傾向にある。
【００５５】
本発明の特徴点は、コア構造体２を構成するＴ型コア２１とコの字型コア２２を上記フェライト組成物によって構成している点にある。すなわち、Ｔ型コア２１とコの字型コア２２を上記フェライト組成物で構成することにより、良好な磁気特性を有し、ラトラ値が低く、抗折強度が大きく、パターンニング加工やダイシング加工等の加工時における欠けや割れが生じ難いフェライトコアを得ることができる。
【００５６】
この理由については、必ずしも明らかではないが、上記主成分を有するフェライトにおいて、上記各副成分を１種または２種以上添加し、その添加量を上記範囲とすることにより、フェライト焼結体の強度および粒径を制御することが可能となり、結果としてフェライト焼結体の欠けが防止できるためであると考えられる。
【００５７】
フェライト組成物のラトラ試験時のラトラ値は、好ましくは０．５％以下であり、さらに好ましくは０．４％以下である。ラトラ値は、フェライト組成物の衝撃時における欠けや、割れに対する強さを示す値であり、この値が低いと、欠けや割れが起こり難い。ラトラ値が０．５％を超えると、衝撃による欠けや割れが生じ易くなる傾向にある。
【００５８】
ラトラ値の測定は、たとえば、ラトラ試験を行い、ラトラ試験前のフェライト組成物試料の重量と、ラトラ試験後のフェライト組成物試料の重量とから算出される重量減少率（％）を求めることによって測定可能である。ラトラ試験の条件としては、たとえば、フェライト組成物試料を直径２０ｍｍ、高さ１５ｍｍの円柱状に加工し、内部に邪魔棒を有する直径約１０ｃｍのポット（ラトラ試験機）に、フェライト組成物試料を３個入れ、回転数１００ｒｐｍ、回転時間５分で行うことができる。
【００５９】
フェライト組成物の抗折強度は、好ましくは１．０８×１０２ＭＰａ以上であり、さらに好ましくは１．４×１０２ＭＰａ以上である。抗折強度が１．０８×１０２ＭＰａ未満となると、基板実装時のたわみ強度や落下強度が低下する傾向にある。抗折強度の測定は、たとえば、ＪＩＳ−Ｒ１６０１に規定されている３点曲げ抗折強度の測定方法に準拠して測定することができる。
【００６０】
フェライト組成物の焼結密度は、好ましくは５．０ｇ／ｃｍ３以上であり、さらに好ましくは５．１ｇ／ｃｍ３以上である。焼結密度が５．０ｇ／ｃｍ３未満となると、落下時や、衝撃によりクラックが生じ易くなる傾向にある。
【００６１】
フェライト組成物の体積抵抗率は、好ましくは１０５Ω・ｍ以上であり、さらに好ましくは１０６Ω・ｍ以上である。体積抵抗率が１０５Ω・ｍ未満となると、ショート不良、およびバレルメッキ不良が増大する傾向にある。
【００６２】
フェライト組成物の飽和磁束密度は、好ましくは３００ｍＴ以上であり、さらに好ましくは３６７ｍＴ以上である。飽和磁束密度が３００ｍＴ未満となると、印加電流により飽和し、実用上必要とされるインダクタンスの確保が困難となる傾向にある。
【００６３】
フェライト組成物のキュリー温度は、好ましくは１８０℃以上であり、さらに好ましくは１８５℃以上である。キュリー温度が１８０℃未満となると、高温動作時において急激なインダクタンスの低下が起こる傾向にあり、高温度域での使用が困難となる傾向にある。
【００６４】
コイル基板３
図５に示すように、コイル基板３は、絶縁板３１、および絶縁板３１の両面に形成されたコイル導体３２から構成されている。
【００６５】
絶縁板３１としては、特に限定されないが、薄型で充分な強度を持たせるために、ガラスクロスに樹脂を含浸させたものであることが好ましい。ガラスクロスに含浸させる樹脂としては、ＢＴレジン、ポリアミド、アラミド等が使用できる。
【００６６】
コイル導体３２を構成する導電材としては、特に限定されないが、Ｃｕ，Ａｇ，Ｎｉ等が使用でき、導電率が高く、比較的安価であるという点より、Ｃｕを使用することが好ましい。
【００６７】
保護樹脂層３６を構成する材料としては、特に限定されないが、たとえばエポキシ系の樹脂等を使用することができる。
【００６８】
接着層２３を構成する材料としては、特に限定されないが、たとえばエポキシ系の樹脂等を使用することができる。
【００６９】
表面実装型コイル素子の製造方法
本実施形態の表面実装型コイル素子１は、図４に示すコア構造体２を構成するＴ型コア２１およびコの字型コア２２、および図５に示す絶縁板３１にコイル導体３２が形成されたコイル基板３を作製し、コア構造体２とコイル基板３とを組み合わせることにより製造される。なお、本実施形態においては、コイル基板３の絶縁板３１は中央部に透孔３１１を有する構造であり、Ｔ型コア２１の中央脚部２１１が、絶縁板３１の透孔３１１に入る状態とし、Ｔ型コア２１とコの字型コア２２との間に、コイル基板３を配置することにより、組み合わされる。
以下、本実施形態の表面実装型コイル素子１の製造方法について説明する。
なお、本実施形態においては、表面実装型コイル素子の製造方法を１素子分の図で説明するが、実際には、複数個の素子を、基板上で同時に製造する。
【００７０】
コア構造体２の製造方法
コア構造体２を構成するＴ型コア２１およびコの字型コア２２は、各原料粉末を秤量・混合し、これを仮焼し、仮焼物を所定の平均粒径、粒度分布になるように粉砕し、その後、粉砕材料を造粒し、造粒物を薄板状に成形した後、焼成し、薄板状の焼結体を切削加工等の機械加工や、エッチング加工により、それぞれＴ型およびコの字型に加工することにより製造される。
以下、Ｔ型コア２１およびコの字型コア２２の製造方法を説明する。
【００７１】
まず、フェライト組成物を構成するフェライト原料粉末を用意する。
フェライト原料粉末としては、上記した酸化物やその混合物、複合酸化物を用いることができるが、その他、焼成により上記した酸化物や複合酸化物となる各種化合物、例えば、炭酸塩、シュウ酸塩、硝酸塩、水酸化物、有機金属化合物等から適宜選択し、混合して用いることもできる。フェライト原料粉末中の各化合物の含有量は、焼成後に上記したフェライト組成物の組成となるように決定すればよい。
【００７２】
なお、各原料粉末を混合することにより得られる原料混合物中には、原料中の不可避的不純物元素が含まれ得る。このような元素としては、Ｂ、Ａｌ、Ｓｉ、Ｐ、Ｃａ、Ｃｒ、Ｃｏ、Ｎａ、Ｋ、Ｓ、Ｃｌなどが挙げられる。磁気特性への影響を抑えるためには、これら各元素の組成物全体に対する重量比率が５００ｐｐｍ以下であることが好ましい。
【００７３】
次に、秤量した各原料粉末を混合し、仮焼する。仮焼きは、原料の熱分解、成分の均質化、フェライトの生成、焼結による超微粉の消失と適度の粒子サイズへの粒成長を起こさせ、原料混合物を後工程に適した形態に変換するために行われる。仮焼は酸化性雰囲気中、通常は空気中で行われる。仮焼温度は８００〜１０００度、仮焼時間は１〜３時間とすることが好ましい。
【００７４】
次に、上記にて得られた仮焼き材料を粉砕し、粉砕材料を得る。粉砕は、仮焼き材料の凝集をくずして適度の焼結性を有する粉体を製造するために行われる。仮焼き材料が大きい塊を形成しているときには、粗粉砕を行ってからボールミルやアトライターなどを用いて湿式粉砕を行う。
【００７５】
次に、粉砕材料の造粒（顆粒）を行い、造粒物を得る。造粒は、粉砕材料を適度な大きさの凝集粒子とし、成形に適した形態に変換するために行われる。こうした造粒法としては、たとえば、加圧造粒法やスプレードライ法などが挙げられる。スプレードライ法は、粉砕材料に、ポリビニルアルコールなどの通常用いられる結合剤を加えた後、スプレードライヤー中で霧化し、乾燥する方法である。
【００７６】
次に、造粒物を薄板状に成形し、所定厚みの薄板状の成形体を得る。造粒物の成形方法としては、たとえば、乾式成形、湿式成形、押出成形などが挙げられる。
【００７７】
次に、薄板状の成形体の焼成を行い、薄板状の焼結体を得る。焼成は、多くの空隙を含んでいる成形体の粉体粒子間に、融点以下の温度で粉体が凝着する焼結を起こさせ、緻密な焼結体を得るために行われる。こうした焼成は、好ましくは５０〜３００℃／ｈｒで昇温した焼成炉にて１０００〜１３００℃で２〜８時間程度行う。
【００７８】
焼成後は、切削加工等の機械加工や、エッチング加工により、図４に示すＴ型コア２１およびコの字型コア２２に加工する。切削加工としては、たとえば、フェライト基板をダイヤモンドホイール砥石等の砥石を用いた高精度スライサーを使用し、不要部分の肉厚を薄く研削することにより行うことができる。Ｔ型コア２１を研削加工により作製する際には、不要部分の肉厚を薄く研削し、中央脚部２１１が残るように加工すれば良いし、コの字型コア２２を作製する際には、外殻部２２１が残るように加工すれば良い。
【００７９】
なお、本実施形態においては、Ｔ型コア２１およびコの字型コア２２を、本発明のフェライト組成物で構成しているため、Ｔ型コア２１およびコの字型コア２２の焼結密度や抗折強度を充分高くし、かつ、ラトラ値を低くすることができる。したがって、切削加工等の機械加工や、エッチング加工の際に欠けや割れが起こり難いため、高精度な加工が可能となる。
【００８０】
また、切削加工等の機械加工や、エッチング加工をする際に、Ｔ型コア２１の中央脚部２１１と、コの字型コア２２との間に微小ギャップを形成することが好ましい。この微小ギャップは、コア構造体２が磁気飽和してしまうことを防止するために形成され、微小ギャップは、０．１〜１００μｍであることが好ましく、さらに好ましくは０．１〜５０μｍである。本実施形態においては、本発明のフェライト組成物を使用しており、高精度な加工が可能であるため、たとえば、この微小ギャップの加工を±１μｍ程度の精度で行うことができる。
【００８１】
コイル基板３の製造
図５に示すように、コイル基板３は、中央部に透孔３１１を有する絶縁板３１にスパイラル状のコイル導体３２を形成することにより製造される。本実施形態においては、スパイラル状のコイル導体３２は、絶縁板３１の表面および裏面に形成し、表面および裏面のコイル導体３２は、表裏コンタクト部３２２を介して、相互に接続されている。さらに、表面および裏面のコイル導体３２は、それぞれ導出端電極部３２１と接続される。
【００８２】
以下、コイル基板３の製造方法を説明する。なお、コイル基板３は、図６（Ａ）〜（Ｄ）に示す手順で製造される。
【００８３】
まず、中央部に透孔３１１を有する絶縁板３１を準備する。絶縁板３１としては、ガラスクロスにＢＴレジン、ポリアミド、アラミド等の樹脂を含浸したものが使用できる。
【００８４】
図６（Ａ）に示すように、絶縁板３１の表面および裏面に下地導体層（シード層）３３を無電解メッキにて形成する。次に、その上にフォトレジスト３４を電着成膜し、フォトリソグラフィ法でコイル導体の形成パターンに対応した選択メッキ用マスクレジストを形成する。そして、フォトレジスト３４をメッキマスクとして下地導体層３３が露出する部分に選択的に電気（電解）メッキ法によりコイル導体用電気メッキ層３５を電着形成させる。下地導体層３３およびコイル導体用電気メッキ層３５を構成する導電材としては、Ｃｕ，Ａｇ，Ｎｉ等が使用できる。なかでも、導電率が高く、比較的安価であるという点より、Ｃｕを使用することが好ましい。
【００８５】
次に、図６（Ｂ）に示すように、メッキマスクとして形成したフォトレジスト３４を取り除き、コイル導体用電気メッキ層３５が形成されている部分以外の下地導体層３３をエッチングして除去する。
【００８６】
次に、図６（Ｃ）に示すように、電気メッキ法により、コイル導体用電気メッキ層３５をさらに成長形成させ、コイル導体３２を形成する。なお、このとき、隣り合うコイル導体３２間の隙間が、好ましくは、１５μｍ以下となるまで、コイル導体用電気メッキ層３５を成長形成させる。
【００８７】
その後、図６（Ｄ）に示すように、保護樹脂層（ソルダーレジスト）３６を絶縁板３１の表面および裏面に印刷し、保護樹脂層３６でコイル導体３２を被覆して保護する。
このような工程を経て、コイル基板３は製造される。
【００８８】
なお、本実施形態のコイル基板３は、隣り合うコイル導体３２間の隙間が、好ましくは１５μｍ以下であり、また、コイル導体３２のアスペクト比（導体部の高さ／幅）を、好ましくは０．２〜５程度と高く設定することが可能である。そのため、コイル基板３の直流抵抗を、好ましくは０．０１〜１０Ω程度にまで低下させることができ、大電流への対応が可能となる。
【００８９】
次に、上記にて製造したＴ型コア２１およびコの字型コア２２と、コイル基板３とを組み合わせ、表面実装型コイル素子１とする。
まず、コイル基板３の中央部の透孔３１１に、Ｔ型コア２１の中央脚部２１１が入る状態とし、コイル基板３をＴ型コア２１とコの字型コア２２との間に配置する。次に、Ｔ型コア２１とコの字型コア２２とを突き合わせた状態で組み合わせ、図１に示す構造とする。Ｔ型コア２１およびコの字型コア２２と、コイル基板３とを組み合わせる際には、エポキシ樹脂等により接着層２３を形成し、接着層２３を介して、接着一体化する。
【００９０】
なお、本実施形態においては、表面実装型コイル素子の製造方法を１素子分の図で説明したが、実際には、複数個の素子を、基板上で同時に製造し、この基板上で製造されたものを１素子形状のチップに切断後、チップ外面に外部電極を形成する。
【００９１】
上述した１素子形状のチップに切断する方法としては、たとえばダイサー等によるダイシング加工等が挙げられる。本実施形態においては、コア構造体２を構成するＴ型コア２１およびコの字型コア２２を、本発明のフェライト組成物で構成しているため、Ｔ型コア２１およびコの字型コア２２の焼結密度や抗折強度を充分高くし、かつ、ラトラ値を低くすることができる。したがって、ダイサー等によるダイシング加工の際に欠けや割れが起こり難く、１素子形状のチップに切断する際においても、高精度な加工が可能となる。
【００９２】
また、外部電極４の形成は、図１のコイル基板３の導出端電極部３２１の露出部分を含むコア構造体２の両端部をコの字状に囲むように一対の外部電極４を図３に示すように形成する。外部電極４の形成は、Ｃｒ，Ｃｕ導体層をマスクスパッタで順次形成後、バレルメッキによりＣｕ，Ｎｉ，Ｓｎの順に電気メッキ層を形成することで行う。
このような工程を経て、本実施形態に係る表面実装型コイル素子は製造される。
【００９３】
第２実施形態
図７は、本実施形態に係るコモンモードチョークコイルの分解斜視図である。図７に示すように、本実施形態のチップ型コモンモードチョークコイルは、磁性基板５１の上に、コイル導体部５０、磁性層５７、接着層５８、磁性基板５９の順で積層することにより形成される。コイル導体部５０は、絶縁層５２ａ〜５２ｅと、引き出し電極層５３、コイル導体層５４、コイル導体層５５、引き出し電極層５６とが交互に積層された構成となっている。
【００９４】
引き出し電極層５３およびコイル導体層５４、引き出し電極層５６およびコイル導体層５５は、それぞれ絶縁層５２ｂ，５２ｄのスルーホールを介して電気的に接続されている。また、引き出し電極層５３，５６、コイル導体層５４，５５の一端は、チップ外周表面に形成される外部電極に接続される。
【００９５】
磁性基板５１，５９は、本発明のフェライト組成物で構成される。
フェライト組成物を構成する各化合物および含有量は、上述した第１実施形態と同様とすれば良い。
【００９６】
絶縁層５２ａ〜５２ｅを構成する材料は、特に限定されないが、絶縁性に優れ、加工性が良いという理由より、ポリイミド樹脂、エポキシ樹脂等が好適に使用できる。
【００９７】
引き出し電極層５３，５６、コイル導体層５４，５５を構成する導電材は、特に限定されないが、導電性が高く、加工性が良いという理由より、Ｃｕ、Ａｌ等が好適に使用できる。
【００９８】
磁性層５７は、磁性体粉末を含有する樹脂より構成される。磁性体粉末としては、特に限定されないが、本発明のフェライト組成物を粉末状にしたもの等が使用できる。磁性層５７を構成する樹脂は、特に限定されないが、反応硬化性の樹脂であることが好ましく、たとえばポリイミド樹脂、エポキシ樹脂等が使用できる。
【００９９】
接着層５８を構成する材料としては、特に限定されないが、たとえばエポキシ系の樹脂等を使用することができる。
【０１００】
チップ型コモンモードチョークコイルの製造方法
本実施形態のチップ型コモンモードチョークコイルは、磁性基板の上に、絶縁層とコイルパターンとを交互に成膜することによりコイル導体部を形成し、コイル導体部を構成する絶縁体の一部除去して溝部を形成し、コイル導体部の上部および溝部に磁性体粉末を含有した樹脂層を設け、その上に、接着層を介し磁性基板を形成することにより製造される。
以下、図７、図８（Ａ）〜（Ｃ）を使用し、本実施形態のチップ型コモンモードチョークコイルの製造方法について説明する。
なお、本実施形態においては、チップ型コモンモードチョークコイルの製造方法を１素子分の図で説明するが、実際には、複数個の素子を基板上で、同時に製造する。
【０１０１】
まず、薄板状の磁性基板５１，５９を製造する。
磁性基板５１，５９は、第１実施形態と同様のフェライト原料粉末を使用し、同様の方法で製造する。また、磁性基板５１，５９の厚み加工は、たとえば、ダイヤモンドホイール砥石等の砥石を用いた高精度スライサーを使用し、行うことができる。
【０１０２】
次に、得られた磁性基板５１の上に、絶縁層５２ａを形成する。絶縁層５２ａの形成方法としては、スピンコート法、ディップ法、スプレー法、印刷法等が挙げられる。
【０１０３】
次に、絶縁層５２ａをエッチング（現像）し、スパイラル状コイル導体パターンに囲まれる中央部およびスパイラル状コイル導体パターンの外周部の絶縁体を除去する。
【０１０４】
次に、絶縁層５２ａの上に、金属層を成膜し、その後、金属層にパターンニングを施すことにより、引き出し電極層５３を形成する。引き出し電極層５３を構成する導電材は、特に限定されないが、Ｃｕ，Ａｌ等が好ましい。金属層の形成方法としては、たとえば、真空成膜法またはメッキ工法等が挙げられる。パターンニング工法としては、フォトリソグラフィーを用いたエッチング法、フォトリソグラフィーを用いたアディティブ法（メッキ）等が挙げられる。
【０１０５】
次に、その上に、絶縁層５２ｂを上記と同様に形成し、エッチングを行う。なお、エッチングを行う際には、引き出し電極層５３とコイル導体層５４とを電気的に接続するためのスルーホールを形成する。
【０１０６】
次に、その上に、スパイラル状コイル導体パターンを有するコイル導体５４を形成する。コイル導体層５４を構成する導電材としては、引き出し電極層５３と同様の導電材を使用することができる。また、コイル導体層５４の形成についても、引き出し電極層５３と同様の方法により、行うことができる。
【０１０７】
以下、同様にして、絶縁層５２ｃ、コイル導体層５５、絶縁層５２ｄ、引き出し電極層５６、絶縁層５２ｅを順次形成する。
【０１０８】
このようにして、図８（Ａ）に示す磁性基板５１上に絶縁層５２およびコイル導体層５４，５５を含有するコイル導体部５０が形成される。なお、本実施形態においては、絶縁層５２のコイル導体パターンに囲まれる中央部、およびコイル導体パターンの外周部の絶縁体を除去するエッチング工程を行うため、溝部６１，６２が形成されることになる。
【０１０９】
次に、図８（Ｂ）に示すように、コイル導体部５０の上部および溝部６１，６２に塗布工程にて磁性体粉末を含有する樹脂を印刷し、その後樹脂を反応硬化させ、磁性層５７を形成する。塗布工程で設ける磁性層５７の厚さは、磁性層５７の厚さｔの溝部６１，６２の凹段差ｄに対する比（ｔ／ｄ）が、好ましくはｔ／ｄ≧１．５となるように設定する。ｔ／ｄ≧１．５とすることにより、印刷工程において、溝部６１，６２と磁性層５７との高さの差により生じる磁性層５７の表面の凹凸の影響を軽減することが可能となる。
【０１１０】
次に、図８（Ｂ）に示す１点鎖線Ｐの高さまで、磁性層５７の上面を研磨して、磁性層５７の平坦化を行う。
【０１１１】
次に、図８（ｃ）に示すように、平坦化を行った磁性層５７の上に接着剤を塗布して接着層５８を設け、その上に磁性基板５９を貼り付ける。接着層５８を構成する接着剤としては、特に限定されないが、たとえばエポキシ系の樹脂等を使用することができる。
【０１１２】
なお、本実施形態においては、チップ型コモンチョークコイルの製造方法を１素子分の図で説明したが、実際は、複数個の素子を、基板上で同時に製造し、この基板上で製造されたものを１素子形状のチップに切断後、チップ外面に外部電極を形成する。
【０１１３】
１素子形状のチップに切断する方法としては、たとえばダイサー等によるダイシング加工等が挙げられる。本実施形態においては、磁性基板５１，５９を、本発明のフェライト組成物で構成しているため、磁性基板５１，５９の焼結密度や抗折強度を充分高くし、かつ、ラトラ値を低くすることができる。したがって、ダイサー等によるダイシング加工の際に欠けや割れが起こり難く、１素子形状のチップに切断する際においても、高精度な加工が可能となる。
このような工程を経て、本実施形態のチップ型コモンチョークコイルは製造される。
【０１１４】
以上、本発明の実施形態について説明してきたが、本発明は、上述した実施形態に何等限定されるものではなく、本発明の要旨を逸脱しない範囲内において種々に改変することができる。
【０１１５】
上述した実施形態では、本発明に係る電子部品として表面実装型コイル素子（第１実施形態）およびチップ型コモンチョークコイル（第２実施形態）を例示したが、本発明に係る電子部品としては、これらに限定されず、上記組成のフェライト組成物を含有するものであれば何でも良い。
【０１１６】
たとえば、上述した第２実施形態においては、一組のコイル導体から構成されるチップ型コモンチョークコイルを例示したが、図９に示すコモンチョークコイルの構成を磁性基板上に２個並べて形成して構成されるチップ型コモンチョークコイルアレイとすることも可能である。
【０１１７】
また、上述した第２実施形態においては、コイル導体部の上に磁性体粉末を含有する樹脂を印刷塗布し、反応硬化することにより、磁性層をコイル導体部の上部および溝部に形成するチップ型コモンチョークコイルを例示したが、図１０に示すように溝部の形状に対応した凸部を有する磁性基板８９を使用する構造とすることも可能である。
【０１１８】
図１０に示すチップ型コモンチョークコイルアレイは、上述した実施形態と同様に、絶縁層とコイルパターンとを交互に成膜することによりコイル導体部８０を形成し、その上に、接着層８８を介して、溝部の形状に対応した凸部を有する磁性基板８９を形成することにより製造される。
【実施例】
【０１１９】
以下、本発明を、さらに詳細な実施例に基づき説明するが、本発明は、これら実施例に限定されない。
【０１２０】
まず、主成分原料としてＦｅ２Ｏ３、ＮｉＯ、ＣｕＯ、ＺｎＯを、副成分原料としてＷＯ３、ＭｏＯ３、Ｂｉ２Ｏ３、ＰｂＯ、ＭｇＯ、ＳｉＯ２、Ｖ２Ｏ５およびＮｂ２Ｏ５を用意した。
【０１２１】
次に、これらの原料を、完成材の組成が、表１に示すものとなるように以下の条件で配合、仮焼成、粉砕を行いフェライト材料を調製した。
・配合および粉砕用ポット：ステンレスボールミルポット使用
・配合および粉砕用メディア：スチールボール使用
・配合時間：５時間
・仮焼条件：９００℃、２時間
・仮焼き後の粉砕時間：２０時間
得られたフェライト材料１００重量部にバインダーとしてのポリビニルアルコールを１．０重量部添加して造粒して造粒物とし、加圧成形することにより成形体とした。
【０１２２】
上記にて得られた成形体を高温保持工程における焼成温度１０００℃〜１３００℃、空気中で２時間焼成を行い、フェライト組成物からなる焼結体試料１〜１４を作製した。
【０１２３】
得られた焼結体試料１〜１４について、焼結体密度、体積抵抗率、飽和磁束密度、キュリー温度、ラトラ値および抗折強度の測定を行った。
【０１２４】
焼結体密度（単位：ｇ／ｃｍ３）は、焼結体試料の重量および体積を測定し、焼結体試料の重量を体積で除すことにより求めた。焼結体密度は、５．０ｇ／ｃｍ３以上を良好とした。
【０１２５】
体積抵抗率（単位：Ω・ｍ）は、抵抗率測定器（ＮＰＳ社製、Σ−５）を用いて、２３℃において直流４探針法（電流１ｍＡ、２秒間）で測定した。体積抵抗率は、１０５Ω・ｍ以上を良好とした。
【０１２６】
飽和磁束密度（単位：ｍＴ）は、焼結体試料を外径３０ｍｍ、内径１９ｍｍ、高さ６ｍｍのトロイダルコア（環状焼結体）に加工し、このコアに巻線をした試料を用いて、理研電子社製  Ｂ−Ｈカーブトレーサーにて４ｋＡ／ｍの磁場を印加したときの飽和磁束密度を測定した。なお、巻線は、二次巻線として、線径０．３５ｍｍの銅製ワイヤーを３０回巻き回し、さらに、その上に一次巻線として線径０．６ｍｍの銅製ワイヤーを６５回巻き回すことにより行った。飽和磁束密度は、３００ｍＴ以上を良好とした。
【０１２７】
キュリー温度（単位：℃）は、作製した焼結体試料を粉砕し、粉末状の試料を作製し、ＤＳＣ（示差走査熱量分析装置）を使用して測定した。キュリー温度は、１８０℃以上を良好とした。
【０１２８】
ラトラ値（単位：％）は、焼結体試料を直径２０ｍｍ、高さ１５ｍｍの円柱状に加工し、この焼結体試料について、ラトラ試験を行うことによって測定した。ラトラ試験は、内部に邪魔棒を有する直径約１０ｃｍのポット（ラトラ試験機）に、あらかじめ試験前の重量（Ｗ１）を測定した焼結体試料を３個入れ、回転数１００ｒｐｍ、回転時間５分の条件で行なった。その後、焼結体試料の試験後の重量（Ｗ２）を測定し、焼結体試料のラトラ試験前後の重量の減少率を求め、これをラトラ値とした。すなわち、ラトラ値は、下記式（１）によって算出される。ラトラ値は、０．５％以下を良好とした。
ラトラ値（％）＝１００×（Ｗ１−Ｗ２）／Ｗ１  …式（１）
【０１２９】
抗折強度（単位：ＭＰａ）は、焼結体を縦２ｍｍ×横４ｍｍ×厚み０．６ｍｍに加工し、ＪＩＳ−Ｒ１６０１に準拠した抗折試験（３点曲げ抗折強度の測定）を精密荷重測定装置を用いて行った。測定条件は支点間距離を２．０ｍｍ、荷重速度を０．５ｍｍ／ｍｉｎ．とした。抗折強度は、１．０８×１０２ＭＰａ以上を良好とした。
【０１３０】
【表１】
2005213115.tif 000002
【０１３１】
【表２】
2005213115.tif 000003
【０１３２】
表１に、焼結体の試料１〜１４の組成比を、表２に、焼結体の試料１〜１４の焼結体密度、体積抵抗率、飽和磁束密度、キュリー温度、ラトラ値および抗折強度を示す。なお、表２には、各測定項目についての基準値も併記した。
【０１３３】
表１より、添加副成分の種類および添加量が、本発明の範囲内である実施例の試料１〜１０は、いずれの試料も、焼結体密度、体積抵抗率、飽和磁束密度、キュリー温度、ラトラ値および抗折強度が良好な結果となった。すなわち、焼結体密度が５．０ｇ／ｃｍ３以上、体積抵抗率が１０５Ω・ｍ以上、飽和磁束密度が３００ｍＴ以上、キュリー温度が１８０℃以上、ラトラ値が０．５％以下、抗折強度が１．０８×１０２ＭＰａ以上であった。なかでも、実施例の試料３は、焼結体密度、体積抵抗率、飽和磁束密度、キュリー温度、ラトラ値および抗折強度のバランスが良く特に良好な結果となった。
【０１３４】
一方、ＷＯ３の含有量が０．４０ｗｔ％である比較例の試料１１は、ラトラ値が０．７６％と高く、抗折強度が８８．２ＭＰａと低く、欠けや割れが生じ易い試料であることが確認できた。
【０１３５】
同様に、Ｖ２Ｏ５の含有量が２．００ｗｔ％である比較例の試料１２およびＭｇＯの含有量が３．７０ｗｔ％である比較例の試料１３は、ラトラ値がそれぞれ０．７４％、０．５９％と高く、抗折強度がそれぞれ９８．１ＭＰａ、８８．２ＭＰａと低く、欠けや割れが生じ易い試料であることが確認できた。
【０１３６】
また、副成分を全く添加しなかった比較例の試料１４は、ラトラ値が０．５１％と高く、欠けが生じ易い試料であることが確認できた。
【０１３７】
この結果より、焼結体密度、体積抵抗率、飽和磁束密度、キュリー温度を良好な値に保ちつつ、ラトラ値を低くし、抗折強度を高くするためには、Ｗ、Ｍｏ、Ｂｉ、Ｐｂ、Ｍｇ、Ｓｉ、ＶおよびＮｂの各元素の酸化物のうち少なくとも１種以上を含有し、その含有量が本発明の範囲内であることが望ましいということが確認できた。
【図面の簡単な説明】
【０１３８】
【図１】図１は本発明の第１実施形態に係る表面実装型コイル素子の外部電極形成前の素子構造を示す斜視図である。
【図２】図２は図１に示すＩＩ−ＩＩ線に沿う断面斜視図である。
【図３】図３は本発明の第１実施形態に係る表面実装型コイル素子の外部電極形成後の素子構造を示す斜視図である。
【図４】図４は本発明の第１実施形態に係る表面実装型コイル素子を構成するコア構造の分解斜視図である。
【図５】図５は本発明の第１実施形態に係る表面実装型コイル素子を構成するコイル基板の平面図である。
【図６】図６（Ａ）〜（Ｄ）は本発明の第１実施形態に係る表面実装型コイル素子を構成するコイル基板の製造工程を示す説明図である。
【図７】図７は本発明の第２実施形態に係るチップ型コモンモードチョークコイルの分解斜視図である。
【図８】図８（Ａ）〜（Ｃ）は本発明の第２実施形態に係るチップ型コモンモードチョークコイルの製造工程を示す説明図である。
【図９】図９は本発明の他の実施形態に係るチップ型コモンモードチョークコイルアレイの分解斜視図である。
【図１０】図１０は本発明の他の実施形態に係るチップ型コモンモードチョークコイルアレイの分解斜視図である。
【符号の説明】
【０１３９】
１…  表面実装型コイル素子
２…  コア構造体
２１…  Ｔ型コア
２１１…  中央脚部
２２…  コの字型コア
２２１…  外殻部
２３…  接着層
３…  コイル基板
３１…  絶縁板
３１１…  透孔
３２…  コイル導体
３２１…  導出端電極部
３２２…  表裏コンタクト部
３３…  下地導体層
３４…  フォトレジスト
３５…  コイル導体用電気メッキ層
３６…  保護樹脂層
４…  外部電極
５０，７０，８０…  コイル導体部
５１，５９，７１，７９，８１，８９…  磁性基板
５２，５２ａ〜５２ｅ，７２ａ〜７２ｅ，８２ａ〜８２ｅ…  絶縁層
５３，５６，７３，７６，８３，８６…  引き出し電極層
５４，５５，７４，７５，８４，８５…  コイル導体層
５７，７７…  磁性層
５８，７８，８８…  接着層
６１，６２…  溝部
【図１】
2005213115.tif 000004
【図２】
2005213115.tif 000005
【図３】
2005213115.tif 000006
【図４】
2005213115.tif 000007
【図５】
2005213115.tif 000008
【図６】
2005213115.tif 000009
【図７】
2005213115.tif 000010
【図８】
2005213115.tif 000011
【図９】
2005213115.tif 000012
【図１０】
2005213115.tif 000013